(57)【要約】      （修正有）【課題】  流動性に優れ、高強度かつ、表面が平滑な鋳造用鋳型を製造することができる、シェルモールド法に好適なレジンコーテッドサンドを提供する。【解決手段】  平均粒径が０．０２〜１．５ｍｍである、火炎熔融法で製造された球状鋳物砂を粘結剤組成物で被覆したレジンコーテッドサンド。【選択図】  図１
2006247743.tif 000002
【特許請求の範囲】
【請求項１】
平均粒径が０．０２〜１．５ｍｍである、火炎熔融法で製造された球状鋳物砂を、粘結剤組成物で被覆したレジンコーテッドサンド。
【請求項２】
平均粒径が０．０２〜１．５ｍｍ、吸水率が０．５重量％以下の球状鋳物砂を、粘結剤組成物で被覆したレジンコーテッドサンド。
【請求項３】
球状鋳物砂が、Ａｌ2Ｏ3およびＳｉＯ2を主成分として含有してなり、Ａｌ2Ｏ3／ＳｉＯ2重量比率が１〜１５である請求項１または２記載のレジンコーテッドサンド。
【請求項４】
粘結剤組成物が、フェノール樹脂を含有する請求項１〜３何れか１項記載のレジンコーテッドサンド。
【請求項５】
積層造型法用である請求項１〜４の何れか１項記載のレジンコーテッドサンド。
【請求項６】
請求項１〜５の何れか１項記載のレジンコーテッドサンドを用いて得られる鋳型。
【請求項７】
表面粗さＲａが２０μｍ以下である請求項６記載の鋳型。
【請求項８】
鋳型が中子である請求項６または７記載の鋳型。
【請求項９】
中子が中空中子である請求項８記載の鋳型。
【請求項１０】
請求項６〜９何れか１項記載の鋳型を用いて鋳造された鋳物。
【請求項１１】
表面粗さＲａが８μｍ以下である請求項１０記載の鋳物。
【発明の詳細な説明】
【技術分野】
【０００１】
本発明は、鋳鋼、鋳鉄、アルミニウム、銅およびこれらの合金等の鋳造用鋳型に使用されるレジンコーテッドサンドに関する。
【背景技術】
【０００２】
シェルモールド法は、鋳物砂にフェノール樹脂等を被覆したレジンコーテッドサンドを、予熱した金型に充填し加熱硬化させる鋳型造型法で、鋳造業界では広く用いられている。レジンコーテッドサンド用の骨材である鋳物砂としては、珪砂が広く用いられているが、形状が不定形で流動性に劣るため、近年ますます複雑化している中子形状への充填に対応するには限界がある。また、珪砂は熱膨張が大きく、寸法精度の面でも課題がある。
【０００３】
そこで、これらの問題を解決する手段として、造粒焼成法等により製造した球状鋳物砂を用いることも提案されているが、得られる鋳物砂の球形度は低く、多孔質のものしか得られない。そのためレジンコーテッドサンドとした場合に流動性および充填性が不充分であり、鋳物表面の荒れを改善する効果は小さい。これを改善するために特許文献１では、溶融原料を風砕処理して球状鋳物砂とすることを提案しているが、焼成法によるものと比較して球形度および表面の平滑性は高くなるものの、未だ充分なものは得られない。また、特許文献２には、火炎溶融方法で製造された球状鋳物砂が開示されており、球状鋳物砂とフラン樹脂、アルカリフェノール樹脂を組み合わせた鋳型法が記載されている。
【特許文献１】特開２００３−２５１４３４号公報
【特許文献２】特開２００４−２０２５７７号公報
【発明の開示】
【発明が解決しようとする課題】
【０００４】
本発明は、流動性に優れ、高強度かつ、表面が平滑な鋳造用鋳型を製造することができるレジンコーテッドサンドを提供することを課題とする。また、近年注目されている鋳造法に積層造形法があるが、従来この方法に提案されているレジンコーテッドサンドは鋳型強度、未硬化砂の排出性といった点で十分とは言えず、この方法においても好適に使用できるレジンコーテッドサンドが望まれている。
【課題を解決するための手段】
【０００５】
本発明者らは、特定の成分組成および粒径を持ち、球形度が大きく、さらには表面が平滑であるため吸水率が小さい耐火性粒子である球状鋳物砂を用いたレジンコーテッドサンドが鋳型用砂として優れた性能を発揮することを見出し、本発明を完成させるに至った。本発明によれば、球状鋳物砂が粘結剤組成物で被覆されたレジンコーテッドサンドが提供される。本発明者は、このレジンコーテッドサンドが、鋳込み温度の高い鋳鋼品および鋳鉄品の作製に用いる鋳型材料に適していることを見出した。
【０００６】
すなわち、本発明は、平均粒径が０．０２〜１．５ｍｍである、火炎熔融法で製造された球状鋳物砂を、粘結剤組成物で被覆したレジンコーテッドサンドに関する。
【０００７】
また、本発明は、平均粒径が０．０２〜１．５ｍｍ、吸水率が０．５重量％以下の球状鋳物砂を、粘結剤組成物で被覆したレジンコーテッドサンドに関する。
【０００８】
また、本発明は、上記本発明の上記レジンコーテッドサンドを用いて得られる鋳型、該鋳型を用いて製造された鋳物、上記本発明の上記レジンコーテッドサンドを用いて鋳型を製造する方法も提供する。
【発明の効果】
【０００９】
本発明によれば、流動性に優れ、高強度かつ、表面が平滑な鋳造用鋳型を製造することができるレジンコーテッドサンドが得られる。本発明のレジンコーテッドサンドは、高温での鋳込みに耐えられ、鋳鋼や鋳鉄に好適に用いられる。また本発明のレジンコーテッドサンドは、低膨張性であり、鋳造品において砂の膨張に起因する鋳造欠陥（ベーニングおよび鋳型割れなど）を防止し、複雑な鋳造品の寸法精度の要求に対応できる。
【００１０】
さらに本発明のレジンコーテッドサンドは表面が平滑な球状鋳物砂を用いることから、排砂性に優れ、少ない樹脂添加量でその表面を覆うことができ、鋳型とした場合に良好な接着が形成され高い鋳型強度を得ることができる。そのため鋳込み時の樹脂分解ガス発生量も少なく高品質の鋳物を製造できる。かつ経済的である。さらに本発明のレジンコーテッドサンドは流動性に優れ、鋳型細部の充填を高めることができる。また、鋳込み後における鋳型の崩壊性が良好である。本発明のレジンコーテッドサンドは、その優れた特性により、鋳物工場で特殊砂として採用されている高価なジルコンサンドおよびセラミックサンドに代替することが充分可能である。
【発明を実施するための最良の形態】
【００１１】
＜球状鋳物砂＞
本発明のレジンコーテッドサンド（以下ＲＣＳと略記する）に用いられる球状鋳物砂は大きく２つの態様からなる。第１の態様は、平均粒径が０．０２〜１．５ｍｍである、火炎熔融法で製造された球状鋳物砂である。また、第２の態様は、平均粒径が０．０２〜１．５ｍｍ、吸水率が０．５重量％以下である球状鋳物砂である。以下、これら２つを総称して「球状鋳物砂」ということがある。
【００１２】
本発明の球状鋳物砂は、特定の成分組成および平均粒径を持ち、球形度が大きい点に大きな特徴の１つを有する。かかる構成を有することから、流動性に優れ、高強度かつ表面が平滑な鋳造用鋳型の製造が可能となる。また、従来に比べて少ない樹脂量で鋳型を製造することができ、再生が容易である。
【００１３】
本発明の球状鋳物砂の形状である球状とは、球形度０．８８以上、好ましくは０．９０以上のものをいう。球状であるか否かについては、たとえば、後述の実施例に記載するように、鋳物砂を光学顕微鏡やデジタルスコープ（たとえば、キーエンス社製、ＶＨ−８０００型）等で観察し、判定することができる。
【００１４】
本発明の球状鋳物砂の主成分は、従来公知の耐火物および耐火物原料を火炎溶融法にて球状化したものが用いられ、特に限定されない。これら耐火物および耐火物原料の中で、耐火性や入手のしやすさなどの観点から、ＳｉＯ2を主成分としたもの、Ａｌ2Ｏ3およびＳｉＯ2を主成分としたもの、ＭｇＯおよびＳｉＯ2を主成分としたものが好ましい。それらの中でも、耐火性、熱膨張性の観点から、特にＡｌ2Ｏ3およびＳｉＯ2を主成分としたものが好ましい。
【００１５】
ここで「主成分」とは、上記成分が合計量で鋳物砂全体の全成分中に６０重量％以上、好ましくは８０重量％以上含有されていることをいう。主成分の含有量としては、耐火性の向上という観点から、これら成分の合計量は、球状鋳物砂の全成分中、好ましくは８５〜１００重量％、より好ましくは９０〜１００重量％である。
【００１６】
なお、本発明の球状鋳物砂に主成分以外の成分として含まれ得るものとしては、たとえば、ＣａＯ、Ｆｅ2Ｏ3、ＴｉＯ2、Ｋ2Ｏ、Ｎａ2Ｏ等の金属酸化物が挙げられる。これらは、出発原料に由来するものである。
【００１７】
Ｆｅ2Ｏ3とＴｉＯ2が含まれる場合、それらの含有量としてはそれぞれ５重量％以下が好ましい。また、Ｆｅ2Ｏ3の含有量は２．５重量％以下がより好ましく、２重量％以下がさらに好ましい。Ｋ2ＯとＮａ2Ｏが含まれる場合、それらの含有量としては合計量として３重量％以下が好ましく、より好ましくは１重量％以下である。
【００１８】
また、Ａｌ2Ｏ3およびＳｉＯ2を主成分とする場合、Ａｌ2Ｏ3／ＳｉＯ2重量比率は１〜１５であることが好ましい。耐火性および鋳物砂の再生効率の向上の観点から、１．２〜１２が好ましく、１．５〜９がより好ましい。また、このＡｌ2Ｏ3およびＳｉＯ2、若しくはＳｉＯ2のみが主成分である場合、主成分以外の成分としてＣａＯとＭｇＯが含まれ得る。その場合、球状鋳物砂の耐火性の向上の観点から、それらの含有量としては合計量として５重量％以下が好ましい。
【００１９】
また、ＭｇＯおよびＳｉＯ2を主成分とする場合、ＭｇＯ／ＳｉＯ2の重量比率は０．１〜１０が好ましい。球状化のし易さおよび耐蝕性、耐火性および鋳物砂の再生効率の向上の観点から、０．２〜９が好ましく、０．３〜５がより好ましい。
【００２０】
また、このＭｇＯおよびＳｉＯ2が主成分である場合、主成分以外の成分としてＡｌ2Ｏ3が含まれうる。これは原料に由来するが、球状鋳物砂の耐蝕性向上の観点から含有量として１０重量％以下が好ましい。
【００２１】
本発明の球状鋳物砂の平均粒径（ｍｍ）は０．０２〜１．５ｍｍの範囲である。０．０２ｍｍ以上、好ましくは０．０５ｍｍ以上であれば鋳型の製造に要する樹脂量を低減でき、鋳物砂として再生するのが容易となる。一方、１．５ｍｍ以下であれば鋳型の空隙率が小さくなり、鋳型強度の向上に繋がるため好ましい。球状鋳物砂の再生効率を高める観点から、０．０５〜１．５ｍｍ、更に０．０７５〜１．５ｍｍが好ましく、一方、鋳型強度を高める観点から、０．０５〜１ｍｍが好ましい。再生効率と鋳型強度の両者を高める観点から、０．０５〜１ｍｍ、更に０．０５〜０．５ｍｍ、特に０．０５〜０．３５ｍｍが好ましい。なお、最終的に得られる本発明のＲＣＳも、同様の平均粒子径の範囲が好ましい。
【００２２】
前記平均粒径は以下のようにして求めることができる。すなわち、球状鋳物砂粒子の粒子投影断面からの球形度＝１の場合は直径（ｍｍ）を測定し、一方、球形度＜１の場合は球状鋳物砂粒子の長軸径（ｍｍ）と短軸径（ｍｍ）を測定して（長軸径＋短軸径）／２を求め、任意の１００個の球状鋳物砂粒子につき、それぞれ得られた値を平均して平均粒径（ｍｍ）とする。長軸径と短軸径は、以下のように定義される。粒子を平面上に安定させ、その粒子の平面上への投影像を２本の平行線ではさんだとき、その平行線の間隔が最小となる粒子の幅を短軸径といい、一方、この平行線に直角な方向の２本の平行線で粒子をはさむときの距離を長軸径という。
【００２３】
なお、球状鋳物砂粒子の長軸径と短軸径は、光学顕微鏡またはデジタルスコープ（例えば、キーエンス社製、ＶＨ−８０００型）により該粒子の像（写真）を得、得られた像を画像解析することにより求めることができる。また、球形度は、得られた像を画像解析することにより、該粒子の粒子投影断面の面積および該断面の周囲長を求め、次いで、〔粒子投影断面の面積（ｍｍ2）と同じ面積の真円の円周長（ｍｍ）〕／〔粒子投影断面の周囲長（ｍｍ）〕を計算し、任意の５０個の球状鋳物砂粒子につき、それぞれ得られた値を平均して求める。
【００２４】
本発明の球状鋳物砂としては、ＲＣＳの流動性の向上の観点から、その球形度が、０．９５以上であるものが好ましく、０．９８以上であるものがより好ましく、０．９９以上であるものがさらに好ましい。なお、最終的に得られる本発明のＲＣＳも、同様の球形度の範囲が好ましい。よって、本発明の第１の態様の球状鋳物砂としては、たとえば、Ａｌ2Ｏ3およびＳｉＯ2を主成分として含有してなり、Ａｌ2Ｏ3／ＳｉＯ2重量比率が１〜１５、平均粒径が０．０２〜０．５ｍｍ、球形度が０．９５以上である火炎溶融法でつくられた球状鋳物砂が好適である。
【００２５】
本発明の第１の態様の球状鋳物砂は火炎溶融法により得られるものである。従って、球形度が高く、緻密であるという構造的特徴を有する。当該構造的特徴は、流動性、鋳型強度、鋳造された鋳物の表面平滑性の向上に大きく寄与する。
【００２６】
また、本発明の球状鋳物砂の吸水率（重量％）としては、鋳型の製造の際に使用する樹脂の鋳物砂内部への吸収による樹脂使用量の増加の抑制や、鋳型強度の向上等の観点から、３重量％以下が好ましく、０．８重量％以下がより好ましく、０．５重量％以下がさらに好ましく、０．３重量％以下が特に好ましい。吸水率はＪＩＳ  Ａ１１０９細骨材の吸水率測定方法に従って測定することができる。また、粘結剤で被覆されたＲＣＳや、鋳込み後の粘結剤残分が残留している場合は、熱処理（例えば１０００℃以上）等、適切な方法によって、それら成分を取り除いた後に吸水率を測定する。
【００２７】
一方、本発明の第２の態様の球状鋳物砂の吸水率は０．５重量％以下である。鋳型の製造の際に使用する樹脂の鋳物砂内部への吸収による樹脂使用量の増加の抑制や、鋳型強度の向上等の観点から、０．３重量％以下が好ましく、０．１重量％以下がより好ましい。
【００２８】
なお、球状鋳物砂の吸水率は、火炎溶融法により該砂を調製した場合、該方法以外の焼成方法により調製した砂と比べて、同じ球形度であれば、通常、吸水率は低くなる。
【００２９】
本発明の第２の態様の球状鋳物砂の主成分は、第１の態様の球状鋳物砂と同様であり、耐火性、熱膨張性の観点から、特にＡｌ2Ｏ3およびＳｉＯ2を主成分としたものが好ましく、Ａｌ2Ｏ3／ＳｉＯ2重量比率は１〜１５が好ましい。
【００３０】
一方、本発明の球状鋳物砂の球形度が０．９８以上である場合、かかる球状鋳物砂が、珪砂等の流動性の低い公知の鋳物砂との混合物中に好ましくは５０体積％以上含有されておれば、該混合物からなる鋳物砂は充分に本発明の所望の効果を発揮し得る。すなわち、前記のような公知の鋳物砂に本発明の球状鋳物砂を徐々に添加していけば、添加量に応じて本発明の所望の効果を発揮するようになるが、前記混合物からなる鋳物砂中に、前記所定の球形度を有する本発明の球状鋳物砂が５０体積％以上含まれると、その効果は顕著になる。なお、当該混合物からなる鋳物砂中の、球形度が０．９８以上である本発明の球状鋳物砂の含有量としては、より好ましくは６０体積％以上、さらに好ましくは８０体積％以上である。従って、本発明の球状鋳物砂としては、その利用性に優れることから、球形度が０．９８以上であるものが特に好適である。また、かかる球状鋳物砂を５０体積％以上含む鋳物砂は、本発明の球状鋳物砂と同等の効果を発揮し得ることから、かかる鋳物砂も本発明に包含される。
【００３１】
前記の通り、本発明の第１の態様の球状鋳物砂は火炎溶融法により製造される。一方、本発明の第２の態様の球状鋳物砂は、たとえば、造粒して焼結する方法、電融アトマイズ法等の公知の方法により製造することが可能であるが、中でも、本発明の第１の態様の球状鋳物砂と同様に火炎溶融法により製造するのが好適である。そこで、以下においては、火炎溶融法による、本発明の球状鋳物砂の製造方法の一例を説明する。
【００３２】
本発明の球状鋳物砂は、例えば、Ａｌ2Ｏ3およびＳｉＯ2を主成分とする、Ａｌ2Ｏ3／ＳｉＯ2重量比率が０．９〜１７、平均粒径が０．０５〜２ｍｍの粉末粒子を出発原料とし、当該粉末粒子を火炎中で溶融して球状化する工程を含む製造方法により得ることができる。
【００３３】
なお、ここで「Ａｌ2Ｏ3およびＳｉＯ2を主成分とする」とは、出発原料としての粉末粒子全体における全成分中にＡｌ2Ｏ3およびＳｉＯ2が合計量で８０重量％以上含有されていることをいう。よって、「Ａｌ2Ｏ3およびＳｉＯ2を主成分とする」限り、当該粉末粒子としては、後述するようなＡｌ2Ｏ3源としての原料とＳｉＯ2源としての原料の混合物からなるものであっても、（Ａｌ2Ｏ3＋ＳｉＯ2）源としての原料単独からなるものであっても、また、Ａｌ2Ｏ3源としての原料および／またはＳｉＯ2源としての原料と（Ａｌ2Ｏ3＋ＳｉＯ2）源としての原料との混合物であってもよい。
【００３４】
出発原料としての前記粉末粒子においては、主成分であるＡｌ2Ｏ3およびＳｉＯ2の合計量としての含有量は、得られる球状鋳物砂中のＡｌ2Ｏ3およびＳｉＯ2の合計量が全成分中８０重量％以上になるようにする観点から、好ましくは７５重量％以上であり、より好ましくは８０重量％以上であり、さらに好ましくは８５〜１００重量％、特に好ましくは９０〜１００重量％である。Ａｌ2Ｏ3／ＳｉＯ2重量比率としては、得られる球状鋳物砂中のＡｌ2Ｏ3／ＳｉＯ2重量比率が１〜１５になるようにする観点から、０．９〜１７であり、好ましくは１〜１５である。平均粒径としては、単分散の球状鋳物砂を得る観点から０．０５ｍｍ以上であり、所望の球形度を有する鋳物砂を得る観点から２ｍｍ以下であり、それらの両観点を満たすため０．０５〜２ｍｍである。また、得られる鋳物砂の球形度の向上という観点からは、０．０５〜１．５ｍｍが好ましい。
【００３５】
Ａｌ2Ｏ3／ＳｉＯ2重量比率が、原料粉末粒子と得られる球状鋳物砂とで異なるのは、原料によってＡｌ2Ｏ3の逸失量とＳｉＯ2の逸失量とが異なるためである。また、原料粉末粒子の平均粒径については、不定型の粉末は球状になることで粒径が減少するが、もともと球状の粉末は粒径が変化しないので、上記範囲であればよい。
【００３６】
本発明の球状鋳物砂を得るためには、出発原料としての粉末粒子は、溶融時の成分蒸発を考慮し、Ａｌ2Ｏ3／ＳｉＯ2重量比率および平均粒径が上記範囲内になるよう調製して使用する。
【００３７】
出発原料である粉末粒子を溶融する際、当該粒子に水分が含まれると、該水分が蒸発するため、得られる鋳物砂には当該水分の蒸発に伴って多数の開孔が形成されることになる。当該開孔の形成は、鋳物砂の吸水率の増加や、球形度の低下をもたらす。従って、出発原料の含水率（重量％）としては、得られる球状鋳物砂の吸水率および球形度を適切な範囲に調節する観点から、１０重量％以下が好ましく、３重量％以下がより好ましく、１重量％以下がさらに好ましい。含水率は粉末粒子１０ｇを８００℃で１時間加熱した時の減量により測定する。
【００３８】
出発原料は、たとえば、耐火性を有する鉱産原料および合成原料から選ぶことができる。Ａｌ2Ｏ3源としての原料として、ボーキサイト、バン土頁岩、酸化アルミニウム、水酸化アルミニウム等を挙げることができる。また、ＳｉＯ2源としての原料として、珪石、珪砂、石英、クリストバライト、非晶質シリカ、長石、パイロフィライト等を挙げることができる。また、（Ａｌ2Ｏ3＋ＳｉＯ2）源としての原料として、カオリン、バン土頁岩、ボーキサイト、雲母、シリマナイト、アンダルサイト、ムライト、ゼオライト、モンモリロナイト、ハイロサイト等を挙げることができる。これらの原料はそれぞれ単独で、もしくは２種以上を混合して使用することができる。選択された出発原料は、その含水率を低下させるため、あるいはその溶融を容易にするために仮焼して使用するのが好ましい。仮焼された原料粉末粒子としては、仮焼バン頁、仮焼ムライト、仮焼ボーキサイト、仮焼した水酸化アルミニウムとカオリンとの混合物等が例示される。
【００３９】
出発原料としての粉末粒子を火炎中で溶融して球状化する工程では、上記のような出発原料を酸素等のキャリアガスに分散させ、火炎中に投入することによって溶融し、球状化を行う（火炎溶融法）。好適な態様においては、下記火炎中に、投入する。
【００４０】
用いる火炎はプロパン、ブタン、メタン、天然液化ガス、ＬＰＧ、重油、灯油、軽油、微粉炭等の燃料を酸素と燃焼させることによって発生させる。燃料の対酸素比は完全燃焼の観点から容量比で１．０１〜１．３が好ましい。高温の火炎を発生させる観点から、酸素・ガスバーナーが好適である。特にバーナーの構造は限定するものではないが、特開平７−４８１１８号公報、特開平１１−１３２４２１号公報、特開２０００−２０５５２３号公報または特開２０００−３４６３１８号公報で開示されているバーナーが例示される。
【００４１】
本発明の製造方法で用いる０．０５〜２ｍｍの範囲にある大きな平均粒径をもつ上記耐火性の原料粉末を球状化するには以下の手法が好適である。
【００４２】
火炎中への粉末粒子の投入は、キャリアガス中に分散して行なう。キャリアガスとしては、酸素が好適に用いられる。この場合、キャリアガスの酸素は燃料燃焼用として消費できる利点がある。ガス中の粉体濃度は、粉末粒子の充分な分散性を確保する観点から、０．１〜２０ｋｇ／Ｎｍ3が好ましく、０．２〜１０ｋｇ／Ｎｍ3がより好ましい。
【００４３】
さらに、火炎中に投入する際には、メッシュ、スタティックミキサー等を通過させて分散性を高めることがより好ましい。
【００４４】
火炎中での球状化を速やかに行なうと共に、単分散した球状鋳物砂を得る観点から、原料粉末粒子の形状と組成を選択することが好ましい。形状としては、火炎中での滞留時間確保や溶融、球状化を速やかに行なう観点から、原料粉末粒子の長軸径／短軸径比が９以下であるのが好ましく、より好ましくは４以下、さらに好ましくは２以下である。一方、組成としては、融着していない単分散の球状粒子を得る観点から、Ａｌ2Ｏ3／ＳｉＯ2重量比率が１．５〜１０であるのが特に好適である。
【００４５】
また、粉末粒子は、Ｎ2不活性ガス等を電離させて生じるプラズマジェット火炎中でも好適に溶融し、球状化できる。
【００４６】
鋳造用鋳型の製造に使用する観点から、本発明の球状鋳物砂の粒子密度（ｇ／ｃｍ3）としては、１〜３．５ｇ／ｃｍ3の範囲であるのが好ましい。より高強度の鋳型を所望する場合、該粒子密度としては２．５〜３．５ｇ／ｃｍ3の範囲であるのが好ましい。この範囲のものは中実で緻密であり高強度の鋳型が得られる。また、軽量な鋳型を所望する場合、該粒子密度としては１〜２．５ｇ／ｃｍ3の範囲であるのが好ましい。この範囲のものは内部に空間を有する多孔質であり軽量な鋳型が得られる。粒子密度は、ＪＩＳ Ｒ１６２０の粒子密度測定法に従って測定することができる。
【００４７】
本発明の球状鋳物砂は、耐火度はＳＫ１７（１４８０℃）以上が好ましく、低熱膨張性で、耐火度は１８００℃以上がより好ましく、ＳＫ３７（１８２５℃）以上が更に好ましい。上限は特に限定されないが、ＳＫ４２（２０００℃）以下が好ましい。この耐火度は、ＪＩＳ  Ｒ  ２２０４に基づくゼーゲルコーン法に従って測定したものである。
【００４８】
また、本発明の球状鋳物砂は、その表面積が多角型の粒状骨材、表面が多孔性の球状骨材や球形度の劣る球状骨材に比べ小さいため、少ない樹脂添加量で鋳物砂の表面を覆うことができる。また被覆された樹脂により鋳物砂同士を接着し鋳型を造る際には鋳物砂の表面が平滑であるため少量の樹脂でも良好な接着が形成され高い鋳型強度を得ることができる。その結果、注湯時には湯の圧力に充分耐えうるだけの強度を維持でき、かつ鋳込み後における崩壊性が良好な鋳物砂となり得る。
【００４９】
＜粘結剤組成物＞
本発明のＲＣＳは、上記本発明の球状鋳物砂を粘結剤組成物で被覆してなるものである。
【００５０】
本発明に用いる粘結剤組成物は、樹脂を含有し、必要に応じて崩壊促進剤、滑剤、シランカップリング剤、硬化剤等を含有することができる。樹脂は、注湯時には鋳物砂の相互結着を維持し、かつ注湯後に鋳物砂相互の結着を崩壊させうる性質を有する樹脂であれば特にこれに限定されない。本発明に用いる樹脂としては、例えば、フェノール系樹脂、ユリア系樹脂、メラミン系樹脂、不飽和ポリエステル系樹脂、エポキシ系樹脂、ジアリルフタレート系樹脂、ポリウレタン系樹脂、ケイ素系樹脂、ポリイミド系樹脂、フラン樹脂等が挙げられるが、特にこれに限定されない。このうち、ノボラック樹脂、またはレゾール樹脂等のフェノール系樹脂が好ましい。ここで、注湯時の温度が高い金属を使用する場合（例えば、鉄の場合注湯時の温度は、通常１３００から１６００℃である）、該温度でも上記性質を有する樹脂を使用することが特に好ましい。
【００５１】
また、樹脂としては、型に投入する時点で固体であり、加熱等の作用により溶融し、鋳物砂相互を結着させる性質を持つものが好ましい。一般的には、得られたＲＣＳの融着点（ＪＡＣＴ試験法Ｃ−１）が５０〜２００℃、更に８０〜１２０℃となるように樹脂の融点、固形分を調整し被覆するのが好ましい。このような特性を得るためには、融点（ＪＡＣＴ試験法ＲＳ−１）が５０〜１５０℃、更に６０〜９０℃であるような樹脂を用いるのが好ましい。
【００５２】
本発明に係る粘結剤組成物中、樹脂の含有量は、全固形分中、１０〜１００重量％、更に５０〜９８重量％、特に６０〜９０重量％が好ましい。
【００５３】
また、従来公知の崩壊促進剤を含有させてもよい。例えば、コバルト、ニッケル等の金属の酸化物、各種硝酸塩、リン化合物、ホウ酸トリエチル、ホウ酸トリブチル等のホウ酸化合物、カルボン酸塩等が挙げられる。
【００５４】
また、滑剤としては、ステアリン酸カルシウム、エチレンビスステアリン酸アミド等を使用することができる。粘結剤組成物に滑剤を用いる場合、樹脂がフェノール樹脂の場合は、フェノール樹脂１００重量部に対して、滑剤を０．２〜７重量部含有させるのが、ＲＣＳの流動性やシェルモールド法によって得られた鋳型の強度の点で好ましい。
【００５５】
また、シランカップリング剤としては、γ−グリシドキシプロピルトリメトキシシラン、γ−アミノプロピルトリエトキシシラン等を使用することができる。粘結剤組成物にシランカップリング剤を用いる場合、樹脂がフェノール樹脂の場合は、フェノール樹脂１００重量部に対して、シランカップリング剤を０．０１〜１０重量部含有させるのが、得られる鋳型の強度や崩壊性の点で好ましい。
【００５６】
また、シェルモールド法によって得られる鋳型の強度を向上させ、また粘結剤の硬化速度を速めるために、粘結剤組成物中に硬化剤、特にフェノール樹脂に対してはヘキサメチレンテトラミンを含有させておいてもよい。ヘキサメチレンテトラミンを含有させる場合の含有量は、鋳型の崩壊性の観点から、フェノール樹脂１００重量部に対して、５〜２０重量部であることが好ましい。
【００５７】
本発明に用いる粘結剤組成物の添加量としては、該組成物中の樹脂量が、球状鋳物砂相互の結着に必要な最低量であればよい。つまり、鋳込後の崩壊性を損なわない量が用いられる。具体的には、樹脂の添加量（固形分換算）としては、本発明の球状鋳物砂１００重量部当たり３から０．５重量部が好ましく、より好ましくは２．５から０．５重量部である。
【００５８】
粘結剤組成物による本発明の球状鋳物砂の被覆方法は特に限定されないが、従来公知の方法であるドライホット法、セミホット法、コールド法等が挙げられる。本発明に用いるには、被覆する樹脂の量を少なくすることができるので、ドライホット法が好ましい。なお、上記粘結剤組成物の成分は、全成分を含む１剤型の組成物として用いても良いし、別々に用いても良い。
【００５９】
より具体的な被覆方法としては、例えば社団法人鋳造技術普及協会のＪＡＣＴレジンコーテッドサンド製造作業基準のドライホット法と同様の手順が挙げられる。すなわち、樹脂としてフェノール樹脂を含有する粘結剤組成物を用いた場合、本発明の鋳物砂を１３０から１６０℃の温度で加熱し、そこに粘結剤組成物を添加して混練することにより粘結剤組成物（該組成物中の樹脂）を溶融する。次いで１００から１１０℃の温度に下げ、ヘキサメチレンテトラミン、パラホルムアルデヒド、トリオキサン等の硬化剤を例えば水溶液として添加して更に混練し固化させることにより鋳物砂に樹脂を被覆させ、さらに混練することにより単粒子に崩壊し、本発明のＲＣＳを得ることができる。滑剤は、硬化剤を添加した後、混練物が単粒子に崩壊しはじめた段階で添加することが好ましい。なお、レゾール樹脂の場合は、硬化剤は必ずしも必要とされず、単に加熱することにより本発明の樹脂で被覆されたＲＣＳを得ることができる。
【００６０】
本発明のＲＣＳは、鋳物を作製する際の鋳型材料として使用できる。さらに、本発明のＲＣＳは、表面が平滑な球状鋳物砂を使用するため、少ない樹脂添加量でその表面を覆うことができ、鋳型とした場合に良好な接着が形成され高い鋳型強度を得ること、そのため鋳込み時の樹脂分解ガス発生量も少なく高品質の鋳物を製造できること、流動性に優れ、鋳型細部の充填を高めることができることから、複雑な形状の中子、中空中子の製造を可能とすることができ、特に中空中子の製造に好適である。
【００６１】
また、本発明のＲＣＳは、特に薄肉部分を持つ中子等の鋳型を生産性高く製造でき、肉厚さが５ｍｍ以下、好ましくは４ｍｍ以下の薄肉部分を持つ鋳型、なかでも中子については流動性が高く充填不良も防止できる。なお、ここで、５ｍｍ以下の薄肉部分を持つ鋳型とは、成型後の鋳型の最狭部分の厚みが５ｍｍ以下である鋳型を表す。
【００６２】
本発明の鋳型は、表面粗さＲａが２０μｍ以下であることが好ましく、更に１〜１５μｍであることが好ましい。Ｒａは、後述の実施例記載の、表面粗さ測定器により測定できる。
【００６３】
鋳造で用いられるシェル中子は、中実体で使用する場合の鋳込み時のガス抜きの問題、或いはＲＣＳ使用量の節減、中子軽量化による作業性の改善、鋳造品からの砂落しの簡易化を図るために、その内部を中空にする、所謂、中空中子を製造することがある。中子の中空化は、加熱した中子型にＲＣＳを充填し中子型を加熱することにより所要の厚さの硬化外層を形成させた後、内部の未硬化ＲＣＳを排出することにより行なうことができる。内部の未硬化ＲＣＳを排出する方法としては、型を反転して重力でＲＣＳを落下させる方法（反転排砂法）、それに加えて振動を与えることによりＲＣＳ落下を促進させる方法（振動排砂法）、圧搾空気にて未硬化ＲＣＳを吹き飛ばして排出させる方法（エアブロー排砂法）、未硬化ＲＣＳを吸引ノズルにて吸引して排出させる方法（吸引排砂法）や、エアブロー排砂法と吸引排砂法を同時に行う方法などが挙げられる。
【００６４】
本発明の中子等の鋳型を用いることにより、表面粗さＲａが好ましくは８μｍ以下、より好ましくは５μｍ以下である鋳物を得ることが可能であり、鋳物の組成として、鋳鋼、鋳鉄、アルミニウム、銅、マグネシウムおよびこれらの合金等の鋳型用途に好適に使用される。本発明は、樹脂添加量を低減できるため、鋳型からのガス発生量が少なく出来ることから、ガス欠陥にシビアな銅、アルミ、マグネシウムなどに好適である。Ｒａは、後述の実施例記載の、表面粗さ測定器により測定できる。
【００６５】
本発明の鋳物としては、最も複雑な構造を有し、かつ鋳肌表面の美しさ、寸法精度が要求されるものにも使用できる。具体的な鋳物の例としては、建設機械の油圧バルブ、モーター、金型、エンジンフレーム、工作機械、建築部材等に用いられる、部材、部品等が挙げられ、特に、配管部品、フィン部分や複雑なモーター部品（ケーシング）、平滑性が要求されるポンプ部品（インペラーなど）、駆動伝達装置の部品等が挙げられる。
【００６６】
本発明のＲＣＳを利用する鋳型造型法は、一般的にはシェルモールド法であるが、それ以外の熱硬化性鋳型造型法も含められ、シェルモールド法が望ましい。すなわち、本発明のＲＣＳは、熱硬化性鋳型造型用の鋳物砂であり、特にシェルモールド用鋳物砂として好適である。
【００６７】
本発明の鋳物砂は、球状で表面が平滑であることから、当該鋳物砂を用いて作製したＲＣＳは高流動性となり、より複雑な形状の鋳型への充填不良や破損を防止することができる。また、本発明の球状鋳物砂は、少ない樹脂量でその表面を覆うことができ、ＲＣＳから鋳型を作製した場合、良好な接着が形成され、高い鋳型強度が得られる。なお、前述の通り、本発明の球状鋳物砂およびＲＣＳは、単独で、もしくは珪砂等の従来公知の鋳物砂や耐火性骨材およびそれらから得たＲＣＳ、更には従来公知の添加剤等を適宜混合して、使用することができる。また、かかるＲＣＳは球形で流動性が良好であるため、積層造型法（例えば特表２００４−５０８９４１号、特開２０００−２４７５０号）の積層の際にも好適に使用できる。
【００６８】
積層造形法において従来より提供されているＲＣＳは、鋳物砂に粘結剤組成物を被覆したものであるが、鋳物砂が不定形であるためにＲＣＳの形状も不揃いとなり、密にＲＣＳを散布することに課題があった。また硬化後の鋳型強度を得るために多くの樹脂が必要であり、得られた鋳型に鋳物を鋳込む際にガス欠陥をもたらすという課題があった。そのためＲＣＳに球形の合成砂が用いられるが、従来の合成砂では球形度が不十分であり、また表面の平滑性が十分とはいえずそのためＲＣＳの散布性も不十分であるとともに鋳型強度を得るため樹脂も多く必要であった。また積層造形後、未硬化部のＲＣＳを排出することが必要であるが複雑な形状の鋳型について排出のためのＲＣＳの流動性が不十分であった。本発明のＲＣＳではこれらの問題を解決することが可能である。
【００６９】
積層造形法に用いる球状鋳物砂の平均粒径は、鋳物砂の粒径が大き過ぎると、砂層における表面の凹凸が大きく鋳型の精度が得られない観点、鋳物砂の粒径が小さすぎると、砂層における表面の凹凸を小さくできるものの、粘結剤組成物を被覆させるために鋳物砂と粘結剤組成物とを混練するとき、均一な混練が難しくなる観点、更に鋳造時において発生ガスの排出が極端に悪くなる観点から、０．０２〜１．５ｍｍであり、０．０２〜１ｍｍが好ましく、０．０４〜０．０８がより好ましく、０．０４〜０．０７が特に好ましい。
【００７０】
また、積層造形法に用いる場合、球状鋳物砂の平均粒径は、０．０２〜１．５ｍｍであるが、造型される鋳型の精度を高める観点から、球状鋳物砂の粒径分布は狭い方が好ましい。
【００７１】
また、積層造形法に用いる場合、球状鋳物砂の熱膨張性は低いことが好ましい。これは、熱線の照射により球状鋳物砂が加熱されたときの熱膨張を抑え、造型される鋳型の精度を高くでき、また、鋳造時、鋳型の熱変形による歪や、中子割れを抑制できる観点からである。
【００７２】
積層造型法の好ましい方法としては、本発明のＲＣＳを散布して薄い砂層を形成する散布工程と、砂層に熱線を照射して粘結剤組成物を硬化させる照射工程とを行い、散布工程、照射工程を交互に繰り返すことにより厚み方向に積層して造形することができる。
【００７３】
熱線源としては電熱器、レーザービームなどが好ましい。熱線がＲＣＳに照射されると、粘結剤組成物は溶融後熱硬化し、隣接する鋳物砂が結合する。従って粘結剤組成物中の樹脂はフェノール樹脂等の熱硬化型である。照射工程で用いるレーザビームとしては、例えば、ＣＯ2レーザ、ＹＡＧレーザ等を選択でき、可視、非可視いずれのレーザビームでも良い。
【００７４】
積層造形法における造形物の精度の確保を考慮すると、樹脂はＲＣＳの融着温度を１００℃以上にするものが好ましい。造型させた後、未硬化層の砂を排出し、代わりに粘結剤組成物を被覆していない砂で空洞部をバックアップした後、鋳型全体を加熱することにより鋳型の熱硬化を更に進め硬化を完了させる方法においても、ＲＣＳの形状が真球に近く、被覆粘結剤組成物が少ないことによって、未硬化のＲＣＳの排出性に優れている。
【００７５】
上記の通り、本発明のＲＣＳから作製した鋳型は高強度であるため、同等の強度を得るための樹脂添加量を低減することができる。したがって、経済的であると共に、鋳物砂として再利用する際、効率的に再生できる。更に本発明のＲＣＳによって得られた鋳型は、鋳込み後の鋳型割れ、ベーニング、焼着を解消することができ、しかも表面が平滑であるため、得られる鋳物の表面が平滑になり、後工程である研磨工程での負荷が小さい鋳物が得られる。また該鋳型は、注湯後振動等により容易に崩壊することができる。
【実施例】
【００７６】
＜鋳物砂の製造＞
表１の鋳物砂中、本発明品１、焼成法ムライト砂、電融法砂は、それぞれ以下の方法で得られたものである。
【００７７】
（１）本発明品１
Ａｌ2Ｏ3とＳｉＯ2を合計量で９６重量％含有する、Ａｌ2Ｏ3／ＳｉＯ2重量比率が２．７、含水率が０重量％、平均粒径が０．２１ｍｍ、長軸径／短軸径比が１．５、のムライト粉末を出発原料とし、当該粉末を、酸素をキャリアガスとして用い、ＬＰＧ（プロパンガス）を対酸素比（容量比）１．１で燃焼させた火炎（約２０００℃）中に投入し、単分散した球状鋳物砂（表１の本発明品１）を得た。
【００７８】
（２）焼成法ムライト砂
Ａｌ2Ｏ3／ＳｉＯ2重量比率が２．７となるよう水酸化アルミニウムとカオリンを混合し、スプレードライヤーを用いて球状にした粉末粒子（Ａｌ2Ｏ3とＳｉＯ2を合計量で９６重量％含有）を電気炉中にて１５００℃で１時間焼成することにより球状鋳物砂（表１の焼成法ムライト砂）を得た。
【００７９】
（３）電融法砂
アルミナとシリカを含む合成ムライトの原料をアーク炉にて溶融させ、１６００℃〜２２００℃の温度で溶出させ、風砕する電融アトマイズ法で球状鋳物砂（表１の電融法砂）を得た。
【００８０】
実施例１〜２および比較例１〜４
（１）ＲＣＳの製造
鋳物砂として上記で得られた鋳物砂とフラタリー珪砂を用いた。それらの化学組成等を表１に示した。表１中、フラタリー珪砂は従来の不定形珪砂であり、焼成法ムライト砂と電融法砂は、従来の球状鋳物砂に相当する。
【００８１】
表１の鋳物砂と表２に示す粘結剤組成物の各成分とを表２の比率で用いて、ＲＣＳを製造した。具体的には、鋳物砂を１５０℃で加熱した後、鋳物砂１００重量部に対してフェノール樹脂（ＡＶライト、旭有機材工業株式会社）を１．０重量部添加して混練した。次いで、温度を１０５℃に下げ、この温度でヘキサメチレンテトラミン水溶液（硬化剤）（濃度１８重量％）を鋳物砂１００重量部に対して０．８３重量部（固形分換算では０．１５重量部）添加して混練し、更に冷風を吹き込みながら混練した。更に、流動性を高めるためにステアリン酸カルシウム（滑剤）を鋳物砂１００重量部に対して０．０５重量部添加して混練することによりＲＣＳを得た。
【００８２】
なお、実施例２では、実施例１のＲＣＳをシェル法で成型し鋳型を得た後、１０００℃にて３０分間焙焼処理を行った砂を焙焼再生砂として用いた。また、比較例４では、鋳物砂１００重量部に対してフェノール樹脂を０．８重量部、ヘキサメチレンテトラミン水溶液（濃度１８重量％）を０．６６重量部用いる以外は上記と同様に製造した。この比較例４は、ＲＣＳの単位体積当たりのフェノール樹脂量を減らして、実施例１等と同じに揃えたものである。
【００８３】
（２）評価
上記で製造したＲＣＳについて、粒度指数、球形度、１０００℃における熱膨張率、流動性、シェル法にて鋳型とした際の抗折力を測定した。その結果を表３に示す。また、ＲＣＳの単位体積当たりの樹脂量も併せて表３に示した。
【００８４】
また、ＲＣＳを用い抗折力用の試験片を２５０℃、９０秒で焼成した。抗折力はＪＩＳ  Ｋ−６９１０法に準じて測定した。この試験片の密度も表３に示した。
【００８５】
また、１０００℃における熱膨張率は、熱膨張測定機を用いて測定した。球形度は、顕微鏡にてＲＣＳを撮影し画像解析にて測定した。流動性はＪＩＳ  Ｋ−６７２１のカサ比重測定器を用い、ＲＣＳを１００ｍｌカップにとり、この１００ｍｌのＲＣＳをカサ比重測定器のコーンに入れ流下させたときの流下時間を測定することにより評価した。
【００８６】
【表１】
2006247743.tif 000003
【００８７】
【表２】
2006247743.tif 000004
【００８８】
【表３】
2006247743.tif 000005
【００８９】
表３の結果から、本発明のＲＣＳは流動性が高く鋳型を造型する際に微細な形状部に良好な充填をすることができる。これは球形度が高いことと本発明の球状鋳物砂の表面が平滑であるためと推察される。
【００９０】
また、実施例１のＲＣＳは、比較例３以外のＲＣＳに比べて高い抗折力を有している。そして、比較例３と対比しても、同等の抗折力を発現するための体積当たりの樹脂量は実施例１の方が少なく、より有利であることがわかる。このため鋳込み時のガス発生量を低減でき鋳物のガス欠陥を低減できる。これは本発明の球状鋳物砂の球形度が高く表面が平滑であるため少量の樹脂により十分な鋳型強度を実現できることに由来する効果と考えられる。
【００９１】
実施例３〜４および比較例５〜６
表１の鋳物砂を用いて、実施例１と同様に樹脂で被覆したＲＣＳを、表４の組成で用いて得た鋳型について、それぞれ鋳込み試験を行なった。まずＲＣＳを用い、試験中子型を２５０℃・９０秒で焼成した。別に造型した主型に試験中子をセットし、約１４７０℃の鋳鉄（ＦＣ２００）の溶湯を注湯した。鋳込み冷却後（鋳込み終了時より２時間放置後）、鋳型割れについて観察した。その後、鋳型をコアノックにより崩壊し、ベーニングおよび焼着に関して中子面を観察した。その結果を表４に示す。なお、表４中、鋳型割れの「○」は鋳型割れが無いことを、「×」は鋳型割れが発生したことを意味する。また、ベーニングの「○」はベーニングが無いことを、「△」はベーニングがやや発生したことを、「×」はベーニングが発生したことを意味する。また、焼着の「○」は焼着が無いことを、「×」は焼着が発生したことを意味する。
【００９２】
【表４】
2006247743.tif 000006
【００９３】
実施例５および比較例７、８
以下の方法でＲＣＳを製造し、以下の方法で評価を行った。結果を表６に示す。
【００９４】
（１）ＲＣＳの製造
表１の本発明品１と同様に製法（火炎溶融法）により得た表５の本発明品２の球状鋳物砂、焼成法により得た表５の焼成法ムライト砂Ｂを用いた。これらの鋳物砂に、表６に示す成分を表６に示す量で用い、それ以外は実施例１等と同様の方法でＲＣＳを製造した。なお、表６中、フェノール樹脂Ｂは、ノボラックタイプのフェノール樹脂であり、ＲＣＳの融着温度を１１０℃とするものである。この融着温度は、ＪＡＣＴ試験法Ｃ−１（融着点試験法）に基づいて測定した。
【００９５】
（２）評価
（２−１）
抗折力は実施例１と同様の方法を用いた。
【００９６】
（２−２）
ＲＣＳを設置面に薄く散布して砂層を形成する。砂層の厚みは１ｍｍとした。散布工程を終えたら、次に砂層上空に遮光マスクを設置し、電熱器にて遮光マスクを通して熱線を照射する照射工程を実行する。砂層のうち、熱線が直接照射された照射領域の樹脂は、熱硬化して砂粒子同士を結合させ、固化層を形成する。一方、砂層のうち、熱線が照射されなかった未照射領域の粘結剤組成物は未硬化である。
【００９７】
このような散布工程、照射工程を交互に繰り返して固化層を厚み方向に積層し、造形物としての鋳造用の鋳型を造形する（図１）。積層枚数は５０枚程度行い図２に示す直径３０ｍｍ深さ３０ｍｍの円筒形空洞を持つ鋳型を調製した。
【００９８】
得られた鋳型を反転し直径１０ｍｍの未硬化部より円筒空洞内の未硬化ＲＣＳを重力により排出し排出されたＲＣＳの重量（Ａ）を測定した。その後鋳型を割り内部に残った未硬化ＲＣＳの重量（Ｂ）を測定した。１００×Ａ／（Ａ＋Ｂ）を排砂性（％）とした（図３）。
【００９９】
【表５】
2006247743.tif 000007
【０１００】
本発明品２は、篩を用いて粒径の分布を操作したものであり、鋳物砂全体を１００％とすると、粒径が５０μｍ以上で７５μｍ未満のものが重量比で約６０％であり、７５μｍ以上で１００μｍ未満のものが重量比で約４０％であった。このことから本発明品２の粒径範囲は５０〜１００μｍであると考えられる。
【０１０１】
【表６】
2006247743.tif 000008
【０１０２】
実施例５では比較例７および８と比較し高い排砂性を示し容易に未硬化ＲＣＳを排出することができた。振動および吸引によっても排出が容易であることは容易に推定できる。
【０１０３】
実施例６および比較例９、１０
以下の方法でＲＣＳを製造し、以下の方法で評価を行った。結果を表７に示す。
【０１０４】
（１）ＲＣＳの製造
表１の本発明品１、焼成ムライト砂を用いた。これらの鋳物砂に、表７に示す成分を表７に示す量で用い、それ以外は実施例１等と同様の方法でＲＣＳを製造した。なお、表７中、フェノール樹脂Ｂは、実施例５等と同じものである。
【０１０５】
（２）評価
（２−１）
抗折力は実施例１と同様の方法を用いた。
【０１０６】
（２−２）
図４に示した内径５０ｍｍ、深さ５０ｍｍの円筒状空洞を有する金型（割型）を２５０℃に加熱し、空洞部に直径１０ｍｍの開口部よりＲＣＳを充填し、３０秒間焼成した（図５）。開口部付近は金型の熱により若干ＲＣＳが硬化するため、開口部を直径約１０ｍｍのドリルで開封した後、金型を反転しこの直径１０ｍｍの穴より内部の未硬化ＲＣＳを重力により排出し、排出されたＲＣＳの重量（Ａ）を測定した（図６）。その後鋳型を割り内部に残った未硬化ＲＣＳの重量（Ｂ）を測定した。これらから、実施例５等と同様に排砂性（％）を求めた。
【０１０７】
【表７】
2006247743.tif 000009
【０１０８】
本発明のＲＣＳを用いた中空中子では、未硬化部のＲＣＳの排出が容易であり、造形物の形状や寸法の高精度化、高品質化に有利となる。
【０１０９】
実施例７および比較例１１
表１の鋳物砂を用いて実施例１および比較例１と同様に樹脂で被覆したＲＣＳを用いて得た鋳型について、それぞれ鋳込み試験を行った。すなわち、実施例３と同様の方法にて試験中子型を焼成し、別に造型した主型に試験中子をセットし、アルミニウム鋳物（成分ＡＣ４Ｃ）を注湯した。中子の鋳型と鋳物の中子面の平滑性を表面粗さ測定器（サーフコーターＳＥ−３０Ｈ、小坂研究所製）により、表面粗さ（中心線平均粗さ：Ｒａ）として測定した。表面粗さの測定は、鋳型、鋳物、それぞれの表面について５箇所行い、その平均値をＲａとした。Ｒａが小さいほど表面平滑性に優れる。結果を表８に示す。
【０１１０】
【表８】
2006247743.tif 000010
【０１１１】
実施例８および比較例１２〜１３
フラタリー珪砂を用いたＲＣＳを８０重量部と、表９に示す混合用ＲＣＳを２０重量部混合することにより、混合ＲＣＳを得た。尚、それぞれのＲＣＳは、フラタリー珪砂を用いたＲＣＳは比較例２と同様にして、また、混合用ＲＣＳは実施例１及び比較例１、３と同様にして得られたものを用いた。上記で製造した混合ＲＣＳについて、１０００℃における熱膨張率、流動性、シェル法にて鋳型とした際の抗折力を実施例１と同様の方法にて測定した。結果を表９に示す。
【０１１２】
【表９】
2006247743.tif 000011
【０１１３】
表９に示されるように、安価な珪砂よりなるＲＣＳの熱膨張率を改善するために低熱膨張性のＲＣＳを少量混合して使用する際においても、本発明のＲＣＳを用いることにより、従来のＲＣＳを併用する場合と比較して、混合ＲＣＳの流動性が良くなるとともに鋳型強度を高めることができる。
【図面の簡単な説明】
【０１１４】
【図１】実施例５等で行った積層造型法の概略を示す図
【図２】実施例５等で行った積層造型法で得られた鋳型の概略を示す図
【図３】実施例５等で行った排砂性の評価法を示す概略図
【図４】実施例６等で用いた中子製造用金型の概略を示す図
【図５】実施例６等で行った中子製造法の概略を示す図
【図６】実施例６等で行った排砂性の評価法を示す概略図
【図１】
2006247743.tif 000012
【図２】
2006247743.tif 000013
【図３】
2006247743.tif 000014
【図４】
2006247743.tif 000015
【図５】
2006247743.tif 000016
【図６】
2006247743.tif 000017